(57)【要約】本発明は、液晶媒体、およびそれを含む高周波コンポーネント、特に高周波デバイス、例えばマイクロ波の位相をシフトさせるためのデバイスのためのマイクロ波コンポーネントに関する。【特許請求の範囲】
【請求項１】
以下
−  １種、２種、３種または４種以上の式Ｉ
【化１】
2015507657.tif 000077
式中
Ｌ１はＲ１２またはＸ１であり、
Ｒ１１はＣｎＨ２ｎ＋１、Ｏ−ＣｎＨ２ｎ＋１またはＣＨ２＝ＣＨ−（ＣＨ２）Ｚであり、
Ｒ１２はＣｍＨ２ｍ＋１、Ｏ−ＣｍＨ２ｍ＋１または（ＣＨ２）Ｚ−ＣＨ＝ＣＨ２であり、
Ｘ１はＦまたはＣｌであり、
Ｙ１１およびＹ１２は、互いに独立してＨまたはＦであり、
ｎおよびｍは、互いに独立して、１〜９の範囲内の整数を示し、ならびに
ｚは０、１、２、３または４を示す、
で表される化合物からなる、第１のコンポーネント、コンポーネントＡ、
ならびに
−  式ＩＩＩ、ＩＶ、ＶおよびＶＩで表される化合物の群から選択された１種、２種、３種または４種以上の化合物からなる第２のコンポーネント、コンポーネントＢ
【化２】
2015507657.tif 000078
式中
Ｌ３１はＲ３１またはＸ３１を示し、
Ｌ３２はＲ３２またはＸ３２を示し、
Ｒ３１およびＲ３２は互いに独立して、Ｈ、１〜１５を有するフッ素化されていないアルキルもしくはアルコキシまたは２〜１５を有するフッ素化されていないアルケニル、アルケニルオキシもしくはアルコキシアルキルを示し、
Ｘ３１およびＸ３２は互いに独立して、Ｈ、Ｆ、Ｃｌ、−ＣＮ、−ＮＣＳ、−ＳＦ５、１〜７個のＣ原子を有するフッ素化されたアルキルもしくはフッ素化されたアルコキシあるいは２〜７個のＣ原子を有するフッ素化されたアルケニル、フッ素化されていないかもしくはフッ素化されたアルケニルオキシまたはフッ素化されていないかもしくはフッ素化されたアルコキシアルキルを示し、
Ｚ３１〜Ｚ３３は、互いに独立して、トランス−ＣＨ＝ＣＨ−、トランス−ＣＨ＝ＣＦ−、トランス−ＣＦ＝ＣＨ−、トランス−ＣＦ＝ＣＦ−または単結合を示し、
【化３】
2015507657.tif 000079
は、
【化４】
2015507657.tif 000080
を示し、
【化５】
2015507657.tif 000081
は、互いに独立して、
【化６】
2015507657.tif 000082
を示し、
【化７】
2015507657.tif 000083
は、あるいはまた
【化８】
2015507657.tif 000084
を示してもよく、ならびに
Ｒ３３〜Ｒ３５は、互いに独立して、１〜１５を有するフッ素化されていないアルキルもしくはアルコキシまたは２〜１５個のＣ原子を有するフッ素化されていないアルケニル、アルケニルオキシもしくはアルコキシアルキルを示し、
【化９】
2015507657.tif 000085
式中
Ｒ４１〜Ｒ４３は互いに独立して、各々１〜１５個のＣ原子を有するフッ素化されていないアルキルもしくはフッ素化されていないアルコキシ、各々２〜１５個のＣ原子を有するフッ素化されていないアルケニル、フッ素化されていないアルケニルオキシもしくはフッ素化されていないアルコキシアルキル、または各々１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを示し、
Ｌ４はＨ、Ｆ、または各々１〜１５個のＣ原子を有するフッ素化されていないアルキルもしくはフッ素化されていないアルコキシ、各々２〜１５個のＣ原子を有するフッ素化されていないアルケニル、フッ素化されていないアルケニルオキシもしくはフッ素化されていないアルコキシアルキルを示し、
【化１０】
2015507657.tif 000086
式中
Ｒ５１およびＲ５２は互いに独立して、ハロゲン、各々１〜１５個のＣ原子を有するフッ素化されていないアルキルもしくはフッ素化されたアルキルもしくはフッ素化されていないアルコキシもしくはフッ素化されたアルコキシ、または各々２〜１５個のＣ原子を有するフッ素化されていないアルケニルもしくはフッ素化されたアルケニル、フッ素化されていないアルケニルオキシもしくはフッ素化されていないアルコキシアルキルもしくはフッ素化されたアルコキシアルキルを示し、ここでさらに、１つまたは２つ以上の「−ＣＨ２−」基は、互いに独立して、３〜６個のＣ原子を有するシクロアルキルによって置き換えられていてもよく、ならびにあるいはまた、さらに、Ｒ５１およびＲ５２の一方またはＲ５１およびＲ５２の両方はＨを示し、
Ｌ５１〜Ｌ５４は、各出現において、各場合において互いに独立して、Ｈ、１〜１５個のＣ原子を有するアルキル、ＦまたはＣｌを示し、ならびに
ｉは、５〜１５の範囲内の整数を示し、ならびに
【化１１】
2015507657.tif 000087
式中
Ｒ６１およびＲ６２は互いに独立して、ハロゲン、各々１〜１５個のＣ原子を有するフッ素化されていないアルキルもしくはフッ素化されたアルキルもしくはフッ素化されていないアルコキシもしくはフッ素化されたアルコキシ、または各々２〜１５個のＣ原子を有するフッ素化されていないアルケニルもしくはフッ素化されたアルケニル、フッ素化されていないアルケニルオキシもしくはフッ素化されていないアルコキシアルキルもしくはフッ素化されたアルコキシアルキルを示し、ここでさらに、１つまたは２つ以上の「−ＣＨ２−」基は、互いに独立して、３〜６個のＣ原子を有するシクロアルキルによって置き換えられていてもよく、
Ｒ６３およびＲ６４は、互いに独立して、１〜１５個のＣ原子を有するアルキルを示し、およびあるいはまたそれらの１つはまたＨを示し、
Ｚ６は−Ｃ≡Ｃ−または単結合を示す、
を含むことを特徴とする、液晶媒体。
【請求項２】
式Ｉで表される化合物を１０％またはそれ以上〜９５％またはそれ以下の範囲内の合計濃度において含むことを特徴とする、請求項１に記載の液晶媒体。
【請求項３】
式ＩＩ
【化１２】
2015507657.tif 000088
式中
Ｌ２１はＲ２１またはＸ２１を示し、
Ｌ２２はＲ２２またはＸ２２を示し、
Ｒ２１およびＲ２２は互いに独立して、Ｈ、１〜１７個のＣ原子を有するフッ素化されていないアルキルもしくはフッ素化されていないアルコキシまたは２〜１５個のＣ原子を有するフッ素化されていないアルケニル、フッ素化されていないアルケニルオキシもしくはフッ素化されていないアルコキシアルキルを示し、
Ｘ２１およびＸ２２は互いに独立して、Ｈ、Ｆ、Ｃｌ、−ＣＮ、−ＮＣＳ、−ＳＦ５、１〜７個のＣ原子を有するフッ素化されたアルキルもしくはフッ素化されたアルコキシあるいは２〜７個のＣ原子を有するフッ素化されたアルケニル、フッ素化されていないかもしくはフッ素化されたアルケニルオキシまたはフッ素化されていないかもしくはフッ素化されたアルコキシアルキルを示し、
【化１３】
2015507657.tif 000089
は、互いに独立して、
【化１４】
2015507657.tif 000090
を示す、
で表される１種または２種以上の化合物を含むことを特徴とする、請求項１または２に記載の液晶媒体。
【請求項４】
専ら式Ｉで表される化合物および式ＩＩ〜ＶＩで表される化合物の群から選択された化合物からなることを特徴とする、請求項１〜３のいずれか一項に記載の液晶媒体。
【請求項５】
さらに、式ＩＩ−１ａ−１〜ＩＩ−１ａ−４
【化１５】
2015507657.tif 000091
式中
Ｒ２１は請求項１におけるＲ１１について示した意味を有する、
で表される化合物の群から選択された１種または２種以上の化合物を含むことを特徴とする、請求項３または４に記載の液晶媒体。
【請求項６】
さらに、請求項１において示した式ＩＩＩで表される１種または２種以上の化合物を含むことを特徴とする、請求項１〜５のいずれか一項に記載の液晶媒体。
【請求項７】
請求項１において示した式ＩＶで表される１種または２種以上の化合物を含むことを特徴とする、請求項１〜６のいずれか一項に記載の液晶媒体。
【請求項８】
請求項１において示した式Ｖで表される１種または２種以上の化合物を含むことを特徴とする、請求項１、２および４〜６のいずれか一項に記載の液晶媒体。
【請求項９】
請求項１において示した式ＶＩで表される１種または２種以上の化合物を含むことを特徴とする、請求項１、２および４〜６のいずれか一項に記載の液晶媒体。
【請求項１０】
高周波技術のためのコンポーネントであって、請求項１〜９のいずれか一項に記載の液晶媒体を含むことを特徴とする、前記コンポーネント。
【請求項１１】
マイクロ波範囲における作動に好適なことを特徴とする、請求項１０に記載のコンポーネント。
【請求項１２】
移相器であることを特徴とする、請求項１０または１１に記載のコンポーネント。
【請求項１３】
高周波技術のためのコンポーネントにおける、請求項１〜９のいずれか一項に記載の液晶媒体の使用。
【請求項１４】
請求項１０〜１２のいずれか一項に記載の１つまたは２つ以上のコンポーネントを含むことを特徴とする、マイクロ波デバイス。
【発明の詳細な説明】
【技術分野】
【０００１】
本発明は、液晶媒体に、およびそれを含む高周波コンポーネント、特に高周波デバイス、例えば、特にマイクロ波相アンテナのための、マイクロ波の相をシフトさせるためのデバイスなどのためのマイクロ波コンポーネントに関する。
【背景技術】
【０００２】
液晶媒体は、しばらくの間は、情報を表示させるための電気光学ディスプレイ（液晶ディスプレイ（liquid crystal displays）−ＬＣＤ）において用いられてきた。
【０００３】
しかし近年、液晶媒体はまた、例えばWO 2011/009524 A8、DE 10 2004 029 429 AにおいておよびJP 2005-120208 (A)において、マイクロ波技術のためのコンポーネントにおける使用に関し提唱されてきた。
【０００４】
典型的なマイクロ波用途として、K.C. Gupta, R. Garg, I. BahlおよびP. Bhartia: Microstrip Lines and Slotlines, 2nd ed., Artech House, Boston, 1996により記載される逆マイクロストリップラインの概念が、例えばD. Dolfi, M. Labeyrie, P. JoffreおよびJ.P. Huignard: Liquid Crystal Microwave Phase Shifter. Electronics Letters, Vol. 29, No. 10, pp. 926-928、１９９３年５月、N. Martin, N. Tentillier, P. Laurent, B. Splingart, F. Huert, PH. Gelin, C. Legrand: Electrically Microwave Tuneable Components Using Liquid Crystals. 32nd European Microwave Conference, pp. 393-396, Milan 2002において、あるいはWeil, C.: Passiv steuerbare Mikrowellenphasenschieber auf der Basis nichtlinearer Dielektrika [Passively Controllable Microwave Phase Shifters based on Nonlinear Dielectrics], Darmstaedter Dissertationen D17, 2002, C. Weil, G. Luessem, and R. Jakoby: Tuneable Invert-Microstrip Phase Shifter Device Using Nematic Liquid Crystals, IEEE MTT-S Int. Microw. Symp., Seattle, Washington、２００２年６月、pp. 367-370においてMerck KGaAからの市販の液晶Ｋ１５とともに用いられている。
【０００５】
C. Weil, G. LuessemおよびR. Jakoby: Tuneable Invert-Microstrip Phase Shifter Device Using Nematic Liquid Crystals, IEEE MTT-S Int. Microw. Symp., Seattle, Washington、２００２年６月、pp. 367-370は、それを以って、約４０Ｖの制御電圧で１０ＧＨｚにおいて１２°／ｄＢの移相器品質を達成している。ＬＣの挿入損失、つまり液晶における偏光損失のみにより引き起こされる損失は、Weil, C.: Passiv steuerbare Mikrowellenphasenschieber auf der Basis nichtlinearer Dielektrika [Passively Controllable Microwave Phase Shifters based on Nonlinear Dielectrics], Darmstaedter Dissertationen D17, 2002においては、１０ＧＨｚにおいてはおよそ１〜２ｄＢとなっている。加えて、移相損失が主として誘電ＬＣ損失および導波ジャンクションにおける損失により決定されると決定された。
【０００６】
T. Kuki, H. Fujikake, H. KamodaおよびT. Nomoto: Microwave Variable Delay Line Using a Membrane Impregnated with Liquid Crystal. IEEE MTT-S Int. Microwave Symp. Dig. 2002, pp. 363-366, June 2002ならびにT. Kuki, H. Fujikake, T. Nomoto: Microwave Variable Delay Line Using Dual-Frequency Switching-Mode Liquid Crystal. IEEE Trans. Microwave Theory Tech., Vol. 50, No. 11, pp. 2604-2609、２００２年１１月はまた、プラナー移相器配置と組み合わせた重合ＬＣ膜および二重周波数スイッチ方式液晶の使用を述べている。
【０００７】
A. Penirschke, S. Mueller, P. Scheele, C. Weil, M. Wittek, C. HockおよびR. Jakoby: "Cavity Perturbation Method for Characterization of Liquid Crystals up to 35GHz", 34th European Microwave Conference - Amsterdam, pp. 545-548には、とりわけ、９ＧＨｚの周波数における公知の単一の液晶物質Ｋ１５（Merck KGaA, Germany）の特性が記載されている。
【０００８】
A. Gaebler, F. Goelden, S. Mueller, A. PenirschkeおよびR. Jakoby "Direct Simulation of Material Permittivites using an Eigen-Susceptibility Formulation of the Vector Variational Approach", 12MTC 2009 - International Instrumentation and Measurement Technology Conference, Singapore, 2009 (IEEE), pp. 463-467には、公知の液晶混合物Ｅ７（同様にMerck KGaA, Germany）の対応する特性が記載されている。
【０００９】
DE 10 2004 029 429 Aには、マイクロ波技術における、とりわけ移相器における、液晶媒体の使用が記載されている。DE 10 2004 029 429 Aにはすでに、液晶媒体を対応する周波数範囲におけるそれらの性質が調査されている。
【００１０】
例えば、以下の式
【化１】
2015507657.tif 000002
で表される例示化合物を含む液晶媒体が、化合物の調査のためのホスト混合物として用いられ、これはマイクロ波用途のためのコンポーネントにおける使用に対し提唱され、F. Goelden, "Liquid Crystal Based Microwave Components with Fast Response Times: Materials, Technology, Power Handling Capability", Dissertation, Technische Universitaet Darmstadt, 2009, (D17), A. Lapanik, "Single compounds and mixtures for microwave applications, Dielectric, microwave studies on selected systems", Dissertation, Technische Universitaet Darmstadt, 2009, (D17)、
"Nematic LC mixtures with high birefringence in microwave region"、A. Lapanik, F. Goelden, S. Mueller, A. Penirschke, R. JakobyおよびW. Haase, Frequenz 2011, 65, 15-19、
"Highly birefringent nematic mixtures at room temperature for microwave applications", A. Lapanik, F. Goelden, S. Mueller, R. JakobyおよびW. Haase, Journal of Optical Engineering、オンライン出版において、ならびに公開文献DE 10 2010 045 370.6およびDE 10 2010 051 508.0において記載されている。
【００１１】
さらに、DE 10 2010 051 508.0には、マイクロ波用途におけるビストラン化合物と組み合わせてのオリゴフェニレン化合物の使用が開示されている。
【００１２】
この式
【化２】
2015507657.tif 000003
で表される化合物はまた、A. Lapanik “Liquid crystal systems for microwave applications”, Dissertation, Technische Universitaet Darmstadt, 2009によってマイクロ波用途のための様々な化合物の調査のためのホスト混合物として使用される。この研究の結果のいくつかは、A. Lapanik, F. Goelden, V. Lapanik, S. Mueller, A. Penirschke, R. JacobyおよびW. Haaseによって“38th Topical Meeting on Liquid Crystals”, Mainz 2010 (Room Temperature nematic LC Mixtures with High Birefringence for Microwave Applications”で提示されている。WO 2011/009524 A1には、他のものに加えて、また高周波コンポーネントにおいて使用するための２分の１およびわずかに上までの比におけるこの式で表される化合物を含む液晶混合物が開示されている。
【００１３】
WO 2011/035863 A1には、高周波コンポーネントにおいて使用するための式
【化３】
2015507657.tif 000004
で表される化合物を含む液晶混合物が開示されており、また上に示した化合物が述べられている。
【００１４】
WO 2011/066905 A1には、式
【化４】
2015507657.tif 000005
で表されるオリゴフェニル化合物を含む液晶混合物が開示されており、ｉ＝５〜１０、Ｒ５１およびＲ５２はアルキルおよびＬ５１〜Ｌ５４はほとんどがＨであり、それらのいくつかまたはアルキルである。
【００１５】
しかしながら、これらの組成物は、重大な欠点に苛まれている。それらのほとんどの結果、他の欠陥に加えて、不利に高い損失および／または不適切な位相シフトもしくは不適切な材料品質がもたらされる。
これらの用途のために、特に、今まではむしろ通常ではない、非凡な特性、または特性の組合せが必要とされる。
改善された特性を有する新規な液晶媒体が、したがって必要である。特に、マイクロ波領域における損失は低減されなければならず、材料品質（η）は改善されなければならない。
【００１６】
本文脈において、マイクロ波範囲における誘電異方性は、
【数１】
2015507657.tif 000006
で定義される。
同調性（τ）は、
【数２】
2015507657.tif 000007
で定義される。
材料品質（η）は、
η≡（τ／ｔａｎδεｒ，ｍａｘ．）
で定義され、式中
最大誘電損失は、
【数３】
2015507657.tif 000008
である。
【００１７】
加えて、コンポーネントの低温挙動における改善に対する要求が存在する。操作特性におけるおよび貯蔵寿命における両方の改善がここに必要である。
それゆえ、相応する実用的な用途のための好適な特性を有する液晶媒体に対するかなりの要求が存在する。
【発明の概要】
【００１８】
驚くべきことに、ここで、好適に高いΔε、≧１４０℃の好適な広いネマチック相範囲および高いマイクロ波同調性を有し、従来技術材料の欠点を有しないか、または少なくとも相当に低下された程度に有するに過ぎない液晶媒体を達成することが可能であることが、見出された。
【００１９】
本発明のこれらの改善された液晶媒体は、以下のものを含む。
−  １種、２種、３種または４種以上、好ましくは３種または４種以上の式Ｉ
【化５】
2015507657.tif 000009
式中
Ｌ１はＲ１２またはＸ１を示し、
Ｒ１１はＣｎＨ２ｎ＋１、Ｏ−ＣｎＨ２ｎ＋１またはＣＨ２＝ＣＨ−（ＣＨ２）Ｚ、好ましくはＣｎＨ２ｎ＋１またはＣＨ２＝ＣＨ−（ＣＨ２）Ｚ、最も好ましくはＣｎＨ２ｎ＋１を示し、
Ｒ１２はＣｍＨ２ｍ＋１、Ｏ−ＣｍＨ２ｍ＋１または（ＣＨ２）Ｚ−ＣＨ＝ＣＨ２、好ましくはＣｍＨ２ｍ＋１またはＣＨ２＝ＣＨ−（ＣＨ２）Ｚ、最も好ましくはＣｍＨ２ｍ＋１を示し、
【００２０】
Ｘ１はＦまたはＣｌを示し、
Ｙ１１およびＹ１２は、互いに独立してＨまたはＦであり、
ｎおよびｍは、互いに独立して、１〜９の範囲内の整数を示し、
ｚは０、１、２、３または４を示す、
で表される化合物からなる、第１のコンポーネント、コンポーネントＡを、
好ましくは１０％またはそれ以上、より好ましくは２５％またはそれ以上から９５％またはそれ以下まで、より好ましくは９０％またはそれ以下までの合計濃度において、ならびに
【００２１】
−  式ＩＩＩ〜ＶＩで表される化合物の群から選択された１種または２種以上の化合物からなる第２のコンポーネント、コンポーネントＢ
【化６】
2015507657.tif 000010
式中
Ｌ３１はＲ３１またはＸ３１を示し、
Ｌ３２はＲ３２またはＸ３２を示し、
Ｒ３１およびＲ３２は互いに独立して、Ｈ、１〜１５個、好ましくは３〜１０個のＣ原子を有するフッ素化されていないアルキルもしくはアルコキシまたは２〜１５個、好ましくは３〜１０個のＣ原子を有するフッ素化されていないアルケニル、アルケニルオキシもしくはアルコキシアルキル、好ましくはフッ素化されていないアルキルまたはアルケニルを示し、
【００２２】
Ｘ３１およびＸ３２は互いに独立して、Ｈ、Ｆ、Ｃｌ、−ＣＮ、−ＮＣＳ、−ＳＦ５、１〜７個のＣ原子を有するフッ素化されたアルキルもしくはフッ素化されたアルコキシあるいは２〜７個のＣ原子を有するフッ素化されたアルケニル、フッ素化されていないかもしくはフッ素化されたアルケニルオキシまたはフッ素化されていないかもしくはフッ素化されたアルコキシアルキル、好ましくはフッ素化されたアルコキシ、フッ素化されたアルケニルオキシ、ＦまたはＣｌを示し、
Ｚ３１〜Ｚ３３は、互いに独立して、トランス−ＣＨ＝ＣＨ−、トランス−ＣＦ＝ＣＦ−、−Ｃ≡Ｃ−または単結合を示し、好ましくはそれらの１つまたは２つ以上は単結合を示し、特に好ましくは、すべては単結合を示し、
【００２３】
【化７】
2015507657.tif 000011
は、
【化８】
2015507657.tif 000012
を示し、
【化９】
2015507657.tif 000013
は、互いに独立して、
【化１０】
2015507657.tif 000014
を示し、
【化１１】
2015507657.tif 000015
は、あるいはまた
【化１２】
2015507657.tif 000016
を示し、ならびに
【００２４】
Ｒ３３〜Ｒ３５、互いに独立して、１〜１５個、好ましくは２〜１０個のＣ原子を有するフッ素化されていないアルキルもしくはアルコキシまたは２〜１５個、好ましくは３〜１０個のＣ原子を有するフッ素化されていないアルケニル、アルケニルオキシもしくはアルコキシアルキル、好ましくはフッ素化されていないアルキルまたはアルケニル、
【００２５】
【化１３】
2015507657.tif 000017
式中
Ｒ４１〜Ｒ４３は互いに独立して、各々１〜１５個のＣ原子を有するフッ素化されていないアルキルもしくはフッ素化されていないアルコキシ、各々２〜１５個のＣ原子を有するフッ素化されていないアルケニル、フッ素化されていないアルケニルオキシもしくはフッ素化されていないアルコキシアルキル、または各々１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを示し、
【００２６】
好ましくは、Ｒ４１およびＲ４２は互いに独立して、各々１〜７個のＣ原子を有するフッ素化されていないアルキルもしくはフッ素化されていないアルコキシ、または各々２〜７個のＣ原子を有するフッ素化されていないアルケニル、フッ素化されていないアルケニルオキシもしくはフッ素化されていないアルコキシアルキルを示し、
【００２７】
特に好ましくは、Ｒ４１は、１〜７個のＣ原子を有するフッ素化されていないアルキルまたは、各々２〜７個のＣ原子を有するフッ素化されていないアルケニル、フッ素化されていないアルケニルオキシもしくはフッ素化されていないアルコキシアルキルを示し、ならびに
特に好ましくは、Ｒ４２は、各々１〜７個のＣ原子を有するフッ素化されていないアルキルまたはフッ素化されていないアルコキシを示し、
【００２８】
好ましくは、Ｒ４３は、１〜５個のＣ原子を有するフッ素化されていないアルキル、３〜７個のＣ原子を有するフッ素化されていないシクロアルキルもしくはシクロアルケニル、各々４〜１２個のＣ原子を有するフッ素化されていないアルキルシクロヘキシルもしくはフッ素化されていないシクロヘキシルアルキル、または５〜１５個のＣ原子を有するフッ素化されていないアルキルシクロヘキシルアルキル、特に好ましくはシクロプロピル、シクロブチルまたはシクロヘキシルおよび非常に特に好ましくはｎ−アルキル、特に好ましくはメチル、エチルまたはｎ−プロピルを示し、ならびに
【００２９】
Ｌ４はＨ、Ｆ、または各々１〜１５個のＣ原子を有するフッ素化されていないアルキルもしくはフッ素化されていないアルコキシ、各々２〜１５個のＣ原子を有するフッ素化されていないアルケニル、フッ素化されていないアルケニルオキシもしくはフッ素化されていないアルコキシアルキル、または各々１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを示し、
【００３０】
【化１４】
2015507657.tif 000018
式中
Ｒ５１およびＲ５２は互いに独立して、ハロゲン、好ましくはＦまたはＣｌ、各々１〜１５個のＣ原子を有するフッ素化されていないアルキルもしくはフッ素化されたアルキルもしくはフッ素化されていないアルコキシもしくはフッ素化されたアルコキシ、または各々２〜１５個のＣ原子を有するフッ素化されていないアルケニルもしくはフッ素化されたアルケニル、フッ素化されていないアルケニルオキシもしくはフッ素化されていないアルコキシアルキルもしくはフッ素化されたアルコキシアルキルを示し、ここでさらに、１つまたは２つ以上の「−ＣＨ２−」基は、互いに独立して、３〜６個のＣ原子を有する、好ましくは４または６個のＣ原子を有するシクロアルキルによって置き換えられていてもよく、ならびにあるいはまた、さらに、Ｒ１１およびＲ１２の一方またはＲ１１およびＲ１２の両方はＨを示し、
【００３１】
好ましくは、
Ｒ５１およびＲ５２は互いに独立して、各々１〜７個のＣ原子を有するフッ素化されていないアルキルもしくはフッ素化されていないアルコキシ、または各々２〜７個のＣ原子を有するフッ素化されていないアルケニル、フッ素化されていないアルケニルオキシもしくはフッ素化されていないアルコキシアルキルを示し、
【００３２】
特に好ましくは
Ｒ５１は、１〜７個のＣ原子を有するフッ素化されていないアルキルまたは各々２〜７個のＣ原子を有するフッ素化されていないアルケニル、フッ素化されていないアルケニルオキシもしくはフッ素化されていないアルコキシアルキルを示し、ならびに
【００３３】
特に好ましくは
Ｒ５２は、各々１〜７個のＣ原子を有するフッ素化されていないアルキルまたはフッ素化されていないアルコキシを示し、ならびに
Ｌ５１〜Ｌ５４は、各出現において、各場合において互いに独立して、Ｈ、１〜１５個のＣ原子を有するアルキル、ＦまたはＣｌを示し、ならびに
ｉは、５〜１５、好ましくは５または８〜１２および特に好ましくは５または９〜１０の範囲内の整数を示し、
【００３４】
および好ましくは
存在する置換基Ｌ５１〜Ｌ５４の少なくとも２つは、Ｈ以外の意味を有し、かつそれらは好ましくはアルキルを示し、ならびに
Ｒ５１はＣｎＨ２ｎ＋１またはＣＨ２＝ＣＨ−（ＣＨ２）Ｚを示し、ならびに
Ｒ５２はＣｍＨ２ｍ＋１またはＯ−ＣｍＨ２ｍ＋１または（ＣＨ２）Ｚ−ＣＨ＝ＣＨ２を示し、
【００３５】
かつここで
ｎおよびｍは、互いに独立して、１〜１５の範囲内、好ましくは１〜７の範囲内および特に好ましくは１〜５の整数を示し、ならびに
ｚは０、１、２、３または４、好ましくは０または２を示し、
【００３６】
【化１５】
2015507657.tif 000019
式中
Ｒ６１およびＲ６２は互いに独立して、ハロゲン、各々１〜１５個のＣ原子を有するフッ素化されていないアルキルもしくはフッ素化されたアルキルもしくはフッ素化されていないアルコキシもしくはフッ素化されたアルコキシ、または各々２〜１５個のＣ原子を有するフッ素化されていないアルケニルもしくはフッ素化されたアルケニル、フッ素化されていないアルケニルオキシもしくはフッ素化されていないアルコキシアルキルもしくはフッ素化されたアルコキシアルキルを示し、ここでさらに、１つまたは２つ以上の「−ＣＨ２−」基は、互いに独立して、３〜６個のＣ原子を有するシクロアルキルによって置き換えられていてもよく、
【００３７】
Ｒ６３およびＲ６４は、互いに独立して、１〜１５個のＣ原子を有するアルキルを示し、およびあるいはまたそれらの１つはまたＨを示し、
Ｚ６は−Ｃ≡Ｃ−または単結合を示す。
【００３８】
本発明はさらに、本明細書中に記載した液晶媒体を含む高周波技術のためのコンポーネントに関する。本文脈において、高周波技術およびハイパー周波技術の両方は、マイクロ波範囲における操作に好適な、本明細書中に記載される液晶媒体を含む、高周波技術のためのコンポーネントを含む、１ＭＨｚ〜１ＴＨｚ、好ましくは１ＧＨｚ〜５００ＧＨｚ、より好ましくは２ＧＨｚ〜３００ＧＨｚ、特に好ましくは約５〜１５０ＧＨｚの範囲内の周波数を有する適用を示す。
【００３９】
本発明はさらに、高周波技術のためのコンポーネントにおける、本明細書中に記載の液晶媒体の使用に関する。
本発明はさらに、本明細書中に記載されるコンポーネントを含む、マイクロ波デバイスに関する。
【００４０】
前記デバイスおよびコンポーネントは、限定されずに移相器、バラクター、無線および電波アンテナアレイ、整合回路、適応フィルターおよび他のものを含む。
特に、本発明の液晶媒体は、以下の有利な特性を示す。
【００４１】
それらは、好ましくは以下のものを示す：
−  高い複屈折Δｎ、通常Δｎ  ０．３４０またはそれ以上および／または
−  通常１４０℃もしくはそれ以上までの広いネマチック相範囲、および／または
−  通常１．０もしくはそれ以上の高い誘電異方性Δε、および／または
−  １５°／ｄＢもしくはそれ以上の移相器品質、および／または
−  ５もしくはそれ以上の材料品質（η）ついての高い値。
【００４２】
本発明の液晶媒体を上記の基準を満たすように配合する。媒体はまた、大量生産に特に適しており、産業で標準的な装置を使用して加工することができる。
【００４３】
別の好ましい態様において、式Ｉで表される化合物の末端の直線状アルキル鎖基は、好ましくはハロゲン、−アルコキシ、−アルケニル、−アルキニル、−ＮＣＳおよび−ＳＦ５によって置換されており、それは上に明示的に述べず、任意におよび有利にまた本発明の媒体中で使用することができる。
【００４４】
非常に好ましいのは、さらに式ＩＩで表される１種または２種以上の化合物を含む液晶媒体である。
【化１６】
2015507657.tif 000020
式中
Ｌ２１はＲ２１またはＸ２１を示し、
Ｌ２２はＲ２２またはＸ２２を示し、
Ｒ２１およびＲ２２は互いに独立して、Ｈ、１〜１７個、好ましくは３〜１０個のＣ原子を有するフッ素化されていないアルキルもしくはフッ素化されていないアルコキシまたは２〜１５個、好ましくは３〜１０個のＣ原子を有するフッ素化されていないアルケニル、フッ素化されていないアルケニルオキシもしくはフッ素化されていないアルコキシアルキル、好ましくはアルキルまたはフッ素化されていないアルケニルを示し、
【００４５】
Ｘ２１およびＸ２２は互いに独立して、Ｈ、Ｆ、Ｃｌ、−ＣＮ、−ＮＣＳ、−ＳＦ５、１〜７個のＣ原子を有するフッ素化されたアルキルもしくはフッ素化されたアルコキシあるいは２〜７個のＣ原子を有するフッ素化されたアルケニル、フッ素化されていないかもしくはフッ素化されたアルケニルオキシまたはフッ素化されていないかもしくはフッ素化されたアルコキシアルキル、好ましくはフッ素化されたアルコキシ、フッ素化されたアルケニルオキシ、ＦまたはＣｌを示し、ならびに
【００４６】
【化１７】
2015507657.tif 000021
は、互いに独立して、
【化１８】
2015507657.tif 000022
好ましくは
【化１９】
2015507657.tif 000023
を示す。
【００４７】
式ＩＩで表される化合物は、許容し得る光学異方性、高い正の誘電異方性、したがって良好なアドレス可能性(addressability)および広いネマチック相によって特徴づけられる。
【００４８】
好ましい態様において、式ＩＩで表される化合物は、式ＩＩ−１で表される化合物である：
【化２０】
2015507657.tif 000024
式中、パラメーターは、式ＩＩについて上に示したそれぞれの意味を有し、好ましくは
Ｒ２１は、１〜７個のＣ原子を有するフッ素化されていないアルキルまたは２〜７個のＣ原子を有するフッ素化されていないアルケニルを示し、
Ｘ２２は、Ｆ、Ｃｌ、−ＯＣＦ３、−ＣＦ３、−ＣＮ、−ＮＣＳまたは−ＳＦ５、好ましくはＦ、Ｃｌ、−ＯＣＦ３または−ＣＮを示す。
【００４９】
式ＩＩ−１で表される化合物は、好ましくは式ＩＩ−１ａで表される化合物である：
【化２１】
2015507657.tif 000025
式中、パラメーターは、式ＩＩ−１について上に示したそれぞれの意味を有し、かつここで
Ｙ２１およびＹ２２は、各々、互いに独立してＨまたはＦを示し、ならびに好ましくは
Ｒ２１は、アルキルまたはアルケニルを示し、ならびに
Ｘ２２は、Ｆ、Ｃｌまたは−ＯＣＦ３を示す。
【００５０】
式ＩＩ−１ａで表される化合物は、好ましくは式ＩＩ−１ａ−１〜ＩＩ−１ａ−４で表される化合物の群から選択され、好ましくは式ＩＩ−１ａ−１およびＩＩ−１ａ−２で表される化合物の群から選択され、より好ましくは式ＩＩ−１ａで表されるこれらの化合物は、主にそれらからなり、尚より好ましくは本質的にそれらからなり、非常に特に好ましくは完全にそれらからなる：
【化２２】
2015507657.tif 000026
【００５１】
式中
Ｒ２１は上に示した意味を有し、好ましくはＣｏＨ２ｏ＋１を示し、ここで
ｏは、１〜１５の範囲内の、好ましくは１〜７の範囲内の、および特に好ましくは１〜５の整数を示す。
【００５２】
本発明の液晶媒体は、好ましくは式ＩＩＩで表される１種または２種以上の化合物を含むことができる。式ＩＩＩで表される化合物は、許容し得る光学異方性、高い正の誘電異方性、したがって良好な同調性および広いネマチック相によって特徴づけられる。
【００５３】
式ＩＩＩで表される化合物は、好ましくは式ＩＩＩ−１で表される化合物の群から選択され、好ましくは式ＩＩＩで表されるこれらの化合物は、主にそれからなり、より好ましくは本質的にそれからなり、尚より好ましくは完全にそれからなる：
【化２３】
2015507657.tif 000027
【００５４】
式中、パラメーターは、式ＩＩＩの下で上に示したそれぞれの意味を有し、好ましくは
【化２４】
2015507657.tif 000028
の１種は、
【化２５】
2015507657.tif 000029
を示し、
【００５５】
Ｒ３１は上に示した意味を有し、好ましくはＣｎＨ２ｎ＋１またはＣＨ２＝ＣＨ−（ＣＨ２）Ｚを示し、ならびに
Ｒ３２は上に示した意味を有し、好ましくはＣｍＨ２ｍ＋１またはＯ−ＣｍＨ２ｍ＋１または（ＣＨ２）Ｚ−ＣＨ＝ＣＨ２を示し、かつここで
【００５６】
ｎおよびｍは、互いに独立して、１〜１５の範囲内の、好ましくは１〜７の範囲内の、および特に好ましくは１〜５の整数を示し、ならびに
ｚは、０、１、２、３または４、好ましくは０または２を示す。
【００５７】
ここでの（Ｒ３１およびＲ３２）の好ましい組み合わせは、特に（ＣｎＨ２ｎ＋１およびＣｍＨ２ｍ＋１）である。
【００５８】
式ＩＩＩ−１で表される化合物は、好ましくは式ＩＩＩ−１−１で表される化合物である：
【化２６】
2015507657.tif 000030
式中、パラメーターは上に示した意味を有し、好ましくは
Ｒ３１は上に示した意味を有し、好ましくはＣｎＨ２ｎ＋１を示し、ならびに
ｎは、１〜１５の範囲内の、好ましくは１〜７の範囲内の、および特に好ましくは１〜５の整数を示し、ならびに
Ｘ３２は好ましくはＦまたはＣｌを示す。
【００５９】
式ＩＩＩで表される化合物は、式ＩＩＩ−１で表されるものに加えて、特に好ましくは以下の式ＩＩＩ−２〜ＩＩＩ−６で表される化合物の群から選択され、これらの化合物は、より好ましくは主にそれらからなり、尚より好ましくは本質的にそれらからなり、非常に特に好ましくは完全にそれらからなる：
【化２７】
2015507657.tif 000031
式中、パラメーターは、上記の式ＩＩＩの下に示したそれぞれの意味を有する。
【００６０】
これらの化合物は、最も好ましくはそれらの以下のそれぞれの従属式の群から選択され、より好ましくはこれらの化合物は主にそれらからなり、尚より好ましくは本質的にそれらからなり、非常に特に好ましくは完全にそれらからなる。
【化２８】
2015507657.tif 000032
【００６１】
【化２９】
2015507657.tif 000033
【００６２】
【化３０】
2015507657.tif 000034
【００６３】
別の好ましい態様において、本発明の液晶媒体は、式ＩＶで表される１種または２種以上の化合物を含む。式ＩＶで表される化合物は、高い光学異方性、優れたマイクロ波特性および広いネマチック相によって特徴づけられる。
【００６４】
式ＩＶで表される化合物は、特に好ましくは式ＩＶ−１〜ＩＶ−６で表される、好ましくは式ＩＶ−１および／またはＩＶ−２および／またはＩＶ−３および／またはＩＶ−４および／またはＩＶ−５および／またはＩＶ−６で表される、好ましくは式ＩＶ−２および／またはＩＶ−３および／またはＩＶ−５および／またはＩＶ−６で表される化合物の群から選択され、これらの化合物、より好ましくは主にそれらからなり、尚より好ましくは本質的にそれらからなり、非常に特に好ましくは完全にそれらからなる：
【化３１】
2015507657.tif 000035
【００６５】
式中
Ａ４は、３〜６個のＣ原子を有するシクロアルキル、好ましくはシクロプロピル、シクロブチルまたはシクロヘキシル、特に好ましくはシクロプロピルまたはシクロヘキシル、および非常に特に好ましくはシクロプロピルを示し、
ならびに他のパラメーターは、式Ｉについて上に示したそれぞれの意味を有し、ならびに好ましくは
Ｒ４１は、１〜７個のＣ原子を有するフッ素化されていないアルキルを示し、
Ｒ４２は、１〜７個のＣ原子を有するフッ素化されていないアルキルまたは１〜７個のＣ原子を有するフッ素化されていないアルコキシを示す。
【００６６】
別の好ましい態様において、液晶媒体は、さらに５〜１５個の５、６または７員環、好ましくは１，４−結合フェニレン環を有し、任意に置換されていてもよい、好ましくは式Ｖで表される１種または２種以上の化合物を含むことができる。式Ｖで表される化合物は、高い光学異方性および優れたマイクロ波特性によって特徴づけられる。
【００６７】
本発明は同様に、式Ｖで表され、式中Ｒ５１およびＲ５２が共にＨ以外の意味を有する化合物に関する。
【００６８】
好ましいのは、式Ｖで表される化合物であり、式中
ｉが６〜８に等しい場合において、
Ｌ５１〜Ｌ５４は、各出現において、各場合において互いに独立して、Ｈ、１〜８個のＣ原子を有する、特に好ましくは２〜５個のＣ原子を有するアルキル、ＦまたはＣｌを示し、および
好ましくは、存在する置換基Ｌ５１〜Ｌ５４の少なくとも２つはアルキルを示し、
ｉが９〜１２に等しい場合において、
Ｌ５１〜Ｌ５４は、各出現において、各場合において互いに独立して、Ｈ、３〜１０個のＣ原子を有する、特に好ましくは４〜８個のＣ原子を有するアルキル、ＦまたはＣｌを示し、および
好ましくは、存在する置換基Ｌ５１〜Ｌ５４の少なくとも３つ、特に好ましくは少なくとも４つはアルキルを示し、
【００６９】
ｉが１３〜１５に等しい場合において、
Ｌ５１〜Ｌ５４は、各出現において、各場合において互いに独立して、Ｈ、５〜１５個のＣ原子を有する、特に好ましくは６〜１２個のＣ原子を有するアルキル、ＦまたはＣｌを示し、ならびに
ｉは、５〜１５、好ましくは５または８〜１２および特に好ましくは５または９〜１０の範囲内の整数を示し、ならびに
好ましくは、少なくとも４つ、特に好ましくは少なくとも６つの存在する置換基Ｌ５１〜Ｌ５４は、アルキルを示す。
【００７０】
式Ｖで表される化合物は、好ましくは式ＶＡおよびＶＢで表される化合物の群から選択される。式Ｖで表される化合物は、好ましくは主にそれらからなり、より好ましくは本質的にそれらからなり、尚より好ましくは完全にそれらからなる：
【化３２】
2015507657.tif 000036
【００７１】
式中
ｎおよびｍは、互いに独立して１〜１５、好ましくは３〜１２の整数を示し、
ｐは、１〜４、好ましくは１または２、最も好ましくは２の整数を示し、
ｑは、１〜６、好ましくは１、２または４の整数を示し、
（ｐ＋ｑ）は、３〜１２、好ましくは３、４、６または８の整数を示す。
【００７２】
特に好ましいのは、式ＶＡ−１〜ＶＡ−３で表される化合物の群から選択された式ＶＡで表される化合物である：
【化３３】
2015507657.tif 000037
式中
ｋは２を示す。
【００７３】
式ＶＢで表される好ましい化合物は、式ＶＢ−１〜ＶＢ−４で表される、好ましくは式ＶＢ−１およびＶＢ−２で表される化合物の群から選択される：
【化３４】
2015507657.tif 000038
【００７４】
式ＶＩで表される好ましい化合物は、式ＶＩ−１およびＶＩ−２で表される化合物の群から選択される：
【化３５】
2015507657.tif 000039
式中、パラメーターは、上記の式ＶＩの下に示した意味を有する。
【００７５】
本発明の好ましい態様において、液晶媒体は、式ＶＩ−１で表される、好ましくは式ＶＩ−１−１〜ＶＩ−１−６で表される、より好ましくは式ＶＩ−１−２および／またはＶＩ−１−５で表される化合物の群から選択された１種または２種以上の化合物を含む。
【化３６】
2015507657.tif 000040
【００７６】
式中、パラメーターは、上記の式ＶＩ−１の下に示した意味を有し、好ましくは
Ｒ６１およびＲ６２は、互いに独立して２〜７個のＣ原子を有するアルキル、例えば好ましくはプロピル、ブチル、ペンチルまたはヘキシル、より好ましくはプロピルまたはヘキシルを示し、最も好ましくは両方は互いに対して同一である。
【００７７】
本発明の好ましい態様において、液晶媒体は、式ＶＩ−２で表される、好ましくは式ＶＩ−２−１〜ＶＩ−２−６で表される、好ましくは式ＶＩ−２−２および／またはＶＩ−２−５で表される化合物の群から選択された１種または２種以上の化合物を含む。
【化３７】
2015507657.tif 000041
【００７８】
式中、パラメーターは、上記の式ＶＩ−２の下に示した意味を有し、好ましくは
Ｒ６１およびＲ６２は、互いに独立して２〜７個のＣ原子を有するアルキル、例えば好ましくはプロピル、ブチル、ペンチルまたはヘキシル、より好ましくはプロピルまたはヘキシルを示し、最も好ましくは両方は互いに対して同一である。
【００７９】
式ＩＶで表される化合物を、以下の例示的な反応スキーム（スキーム１〜４）に従って製造してもよい：
【化３８】
2015507657.tif 000042
【００８０】
【化３９】
2015507657.tif 000043
【００８１】
【化４０】
2015507657.tif 000044
【００８２】
【化４１】
2015507657.tif 000045
【００８３】
オルト置換基を有する式ＩＶで表される化合物を、以下の合成スキーム（スキーム５〜１１）に従って製造してもよい。パラメーターＬ４、Ｒ４１およびＲ４２ならびにその中は本明細書中で定義した通りであり、Ｘ４は上記のＲ４３について示した意味を有し、ＲはそれぞれＲ４１、Ｒ４２について示した意味を有する。
【００８４】
【化４２】
2015507657.tif 000046
【００８５】
【化４３】
2015507657.tif 000047
【００８６】
スキーム７〜１１は、様々に置換された中心の環を有する化合物の合成を示す。その中に示したフェニルアルキニル部分は、任意に置換されたフェニルアルキニル部分に一般化され得る。
【００８７】
【化４４】
2015507657.tif 000048
【００８８】
【化４５】
2015507657.tif 000049
【００８９】
【化４６】
2015507657.tif 000050
【００９０】
【化４７】
2015507657.tif 000051
【００９１】
【化４８】
2015507657.tif 000052
【００９２】
式Ｖで表される化合物を、有利には以下の４つの反応スキーム（スキーム１２〜１５）に従って製造してもよい。それぞれｉ＝６、ｉ＝１０を有する式Ｖで表される化合物を、例えば有利にはスキーム１４および１５に従って製造してもよい。
【００９３】
【化４９】
2015507657.tif 000053
【００９４】
【化５０】
2015507657.tif 000054
【００９５】
スキーム１２および１３において、
両方のＲは、互いに独立してＲ５１について上記の式Ｖの下で示した意味を有し、
Ｌｉは、各々、互いに独立して、Ｌ５ｉについて上記の式Ｖの下で示した意味の１つを有し、つまり
Ｌ１、Ｌ５１についてのもの、から
Ｌ４、Ｌ５４についてのもの、まで
ｍ、ｎ、ｏ、ｐおよびｑは０、１または２および
合計（ｍ＋ｎ＋ｏ＋ｐ＋ｑ）は、３〜７である。
【００９６】
側方のメチル置換基を有する化合物を、スキーム１２に従って製造してもよい。必要とされる試薬、臭素−ヨウ素−トルエンは、商業的に入手できる。あるいはまた、化合物を、スキーム１４と同様にして製造してもよい。次に、第２段階、アルデヒドのグリニヤール化合物との反応を、スキップしてもよい。この場合において、アルデヒドを、メチル化合物に直接還元する。
【００９７】
【化５１】
2015507657.tif 000055
【００９８】
式中
Ｒは、互いに独立して上記の式Ｖの下のＲ５１について示した意味を有し、好ましくはアルキルであり、
ｎは２および任意に３、好ましくは２であり、ならびに
Ｒ’’は、互いに独立して上記の式Ｖの下のＬ５１について示した意味を有し、好ましくは１〜１１個、より好ましくは１〜７個および特に好ましくは２〜５個のＣ原子を有するアルキルである。
【００９９】
【化５２】
2015507657.tif 000056
【０１００】
式中
Ｒは、互いに独立して上記の式Ｖの下のＲ５１について示した意味を有し、好ましくはアルキルであり、最も好ましくは１〜１５個のＣ原子を有するものであり、ならびに
「Alkyl」は、１〜１５個のＣ原子を有する、好ましくは３〜１２個のＣ原子を有するアルキル基である。
【０１０１】
式ＶＩ−１およびＶＩ−２で表される化合物を、有利には以下の反応スキーム（スキーム１６）に従って製造してもよい。
【０１０２】
【化５３】
2015507657.tif 000057
【０１０３】
式中
Ｒは、互いに独立して上記の式ＶＩの下のＲ６１について示した意味を有し、好ましくはアルキルであり、
ＲＩは、互いに独立して上記の式ＶＩの下のＲ６３について示した意味を有する。
【０１０４】
上に明示的に述べられない、他のメソゲン化合物をまた、任意におよび有利に、本発明による媒体において用いることができる。かかる化合物は、当業者に公知である。
【０１０５】
式Ｉ〜Ｖで表される化合物は、当業者に自体公知であり、および有機化学の標準的な著作物、例えばHouben-Weyl, Methoden der organischen Chemie, Thieme-Verlag, Stuttgartに記載される方法に従って、または類似して合成することができる。
【０１０６】
本発明による液晶媒体は、複数種の化合物、好ましくは３〜１５種、より好ましくは３〜１０種および非常に好ましくは３〜５種の化合物からなる。これらの化合物は、慣用の様式で混合される。一般的に、所望量のより少量で用いられる化合物を、より多量で用いられる化合物に溶解させる。温度がより高濃度で用いられる化合物の透明点よりも上の場合、溶解プロセスの完了を観察することは特に容易である。しかし、また、他の慣用の方法で、例えば、化合物の同族または共融混合物であることができる、いわゆる予混合を用いて、またはその成分自体がそのまま使える混合物である、いわゆる「マルチボトル」系を用いて、媒体を調製することもできる。
【０１０７】
本発明の好ましい態様において、液晶媒体は、３種または４種以上の式Ｉで表される化合物および１種または２種以上の式ＩＩで表される化合物を含む。
本発明のより好ましい態様において、液晶媒体は、３種または４種以上の式Ｉで表される化合物および１種または２種以上の式ＩＩＩで表される化合物を含む。
【０１０８】
尚より好ましい態様において、液晶媒体は、３種または４種以上の式Ｉで表される化合物および１種または２種以上の式ＩＶで表される化合物を含む。
特に好ましい態様において、液晶媒体は、３種または４種以上の式Ｉで表される化合物および１種または２種以上の式Ｖで表される化合物を含む。
特に好ましい態様において、液晶媒体は、３種または４種以上の式Ｉで表される化合物および１種または２種以上の式ＶＩで表される化合物を含む。
【０１０９】
特に、好ましいのは、以下のものを含む液晶媒体である。
−  式Ｉで表される３種もしくは４種以上の化合物および
−  式ＩＩＩで表される１種もしくは２種以上の化合物または
−  式ＩＶで表される１種もしくは２種以上の化合物または
−  式Ｖで表される１種もしくは２種以上の化合物または
−  式ＶＩで表される１種もしくは２種以上の化合物および
−  任意に、好ましくは強制的に、式ＩＩで表される１種もしくは２種以上の化合物。
【０１１０】
本発明の液晶媒体は、好ましくは以下のものを含む。
−  式Ｉで表される１種、２種、３種もしくは４種以上の化合物および
−  式ＩＩＩで表される１種もしくは２種以上の化合物および式ＩＶで表される１種もしくは２種以上の化合物または
−  式ＩＩＩで表される１種もしくは２種以上の化合物および式Ｖで表される１種もしくは２種以上の化合物または
−  式ＩＩＩで表される１種もしくは２種以上の化合物および式ＶＩで表される１種もしくは２種以上の化合物または
−  式ＩＶで表される１種もしくは２種以上の化合物および式Ｖで表される１種もしくは２種以上の化合物または
−  式ＩＶで表される１種もしくは２種以上の化合物および式ＶＩで表される１種もしくは２種以上の化合物または
−  式Ｖで表される１種もしくは２種以上の化合物および式ＶＩで表される１種もしくは２種以上の化合物および
−  任意に、好ましくは強制的に、式ＩＩで表される１種もしくは２種以上の化合物。
【０１１１】
本発明の液晶媒体は、好ましくは以下のものを含む。
−  式Ｉで表される１種、２種、３種もしくは４種以上の化合物および
−  式ＩＩＩで表される１種もしくは２種以上の化合物および式ＩＶで表される１種もしくは２種以上の化合物および式Ｖで表される１種もしくは２種以上の化合物または
−  式ＩＩＩで表される１種もしくは２種以上の化合物および式ＩＶで表される１種もしくは２種以上の化合物および式ＶＩで表される１種もしくは２種以上の化合物または
−  式ＩＩＩで表される１種もしくは２種以上の化合物および式Ｖで表される１種もしくは２種以上の化合物および式ＶＩで表される１種もしくは２種以上の化合物または
−  式ＩＶで表される１種もしくは２種以上の化合物および式Ｖで表される１種もしくは２種以上の化合物および式ＶＩで表される１種もしくは２種以上の化合物および
−  任意に、好ましくは強制的に、式ＩＩで表される１種もしくは２種以上の化合物。
【０１１２】
本発明の液晶媒体は、好ましくは、式Ｉで表される化合物を、２５％またはそれ以上〜９５％またはそれ以下の範囲内、より好ましくは３５％またはそれ以上〜９０％またはそれ以下の範囲内、より好ましくは４５％またはそれ以上〜８５％またはそれ以下の範囲内、より好ましくは５５％またはそれ以上〜８０％またはそれ以下の範囲内および最も好ましくは６０％またはそれ以上〜７５％またはそれ以下の範囲内の合計濃度において含む。
【０１１３】
本発明の液晶媒体は、好ましくは、主に専ら式Ｉ、ＩＩ、ＩＩＩ、ＩＶ、ＶおよびＶＩで表される化合物の群から選択された化合物からなる。
【０１１４】
液晶媒体が各場合において式ＩおよびＩＩ〜Ｖで表される１種または２種以上の化合物を含む本発明の好ましい態様において、式Ｉで表される化合物の濃度は好ましくは９０〜９５％であり、式ＩＩ〜Ｖで表される化合物の濃度は好ましくは０〜１０％、より好ましくは２〜１０％および特に好ましくは５〜１０％である。
【０１１５】
さらに好ましいのは、以下のものを含む液晶媒体である。
−  ４０〜８５％、好ましくは４５〜８０％の式Ｉで表される化合物、
−  ５〜３５％、好ましくは１０〜３０％の式ＩＩＩ、ＩＶ、ＶおよびＶＩの群から選択された化合物、および
−  ５〜４０％、好ましくは１０〜３０％の式ＩＩで表される化合物。
特に好ましくは、本発明の液晶媒体は、専ら前述の化合物からなる。
【０１１６】
本願において、組成物に関連する「含む（comprise）」は、問題となっている実体、つまり媒体が、示される化合物（単数）または化合物（複数）を、好ましくは３％以上、および非常に好ましくは５％以上の合計濃度で含むことを意味する。加えて、「専らからなる（consists exclusively）」は、問題となっている実体が好ましくは９９％以上および非常に好ましくは１００．０％の示される化合物（単数）または化合物（複数）を含むことを意味する。
【０１１７】
本発明による液晶媒体は、さらなる添加剤、例えば色素、抗酸化剤、キラルドーパント、ＵＶ安定剤を、通常の濃度で含有してもよい。これらのさらなる成分の合計濃度は、全体の混合物に基づいて、１０ｐｐｍ〜１０％、好ましくは１００ｐｐｍ〜６％の範囲である。それぞれの用いられる個々の化合物の濃度は、好ましくは０．１％〜３％の範囲である。
【０１１８】
本発明の液晶媒体は、好ましくは１４０℃またはそれ以上、より好ましくは１５０℃またはそれ以上、尚より好ましくは１６０℃またはそれ以上、特に好ましくは１７０℃またはそれ以上および非常に特に好ましくは１８０℃またはそれ以上の透明点を有する。
【０１１９】
本発明の液晶媒体は、好ましくは、各場合において少なくとも−２０℃〜１４０℃、好ましくは−３０℃〜１５０℃および非常に特に好ましくは−４０℃〜１６０℃のネマチック相を有する。相は、特に好ましくは１７０℃またはそれ以上、好ましくは１８０℃またはそれ以上に及ぶ。ネマチック相を有するの表現は、ここで、一方でスメクチック相および結晶が低温で対応する温度で観察されず、他方透明化がネマチック相から加熱した際に生じないことを意味する。２０℃の測定温度でネマチック相を有する成分を、それ自体で測定する；すべての他のものを、化合物と同様に扱う。低温での調査を、流動粘度計において対応する温度で行い、５μｍの層の厚さを有する試験セル中での保存によって少なくとも１００時間チェックする。高温において、透明点を、毛細管中で慣用の方法によって決定する。
【０１２０】
本発明による液晶媒体のΔεは、１ｋＨｚおよび２０℃において、好ましくは１またはそれ以上、より好ましくは２またはそれ以上および非常に好ましくは３またはそれ以上である。
【０１２１】
本発明において、表現誘電的に正は、Δε＞３．０である化合物またはコンポーネントを記載し、誘電的に中性は、−１．５≦Δε≦３．０であるものを記載し、および誘電的に負は、Δε＜−１．５であるものを記載する。Δεは、１ｋＨｚの周波数においておよび２０℃において決定される。それぞれの化合物の誘電異方性は、ネマチックホスト混合物中における１０％それぞれの個々の化合物の溶液の結果から決定される。ホスト混合物中の夫々の化合物の溶解度が１０％未満の場合、濃度は５％へと低減される。試験混合物のキャパシタンスは、ホメオトロピック配向を有するセルにおいておよびホモジニアス配向を有するセルにおいての両方で決定される。両方のタイプのセルのセル厚は、およそ２０μｍである。印加される電圧を、１ｋＨｚの周波数および典型的に０．５Ｖ〜１．０Ｖの実効値を有する矩形波であるが、常にそれぞれの試験混合物の容量閾値より下となるように選択する。
【０１２２】
Δεは
【数４】
2015507657.tif 000058
で決定され、一方でεａｖｅは
【数５】
2015507657.tif 000059
である。
【０１２３】
誘電的に正の化合物に対し用いられるホスト混合物は混合物ＺＬＩ−４７９２であり、誘電的に中性および誘電的に負の化合物に対し用いられるものは混合物ＺＬＩ−３０８６であり、ともにMerck KGaA, Germanyからである。化合物の誘電率の絶対値を、興味の混合物の添加の際のホスト混合物のそれぞれの値の変化から決定する。値を、興味の化合物の１００％の濃度へと外挿する。
【０１２４】
本発明の液晶媒体のΔｎは、５８９ｎｍ（ＮａＤ）および２０℃で、好ましくは０．３４０またはそれ以上〜０．９０またはそれ以下の範囲内、より好ましくは０．３５０またはそれ以上〜０．９０またはそれ以下の範囲内、尚より好ましくは０．４００またはそれ以上〜０．８５またはそれ以下の範囲内、および非常に特に好ましくは０．４５０またはそれ以上〜０．８００またはそれ以下の範囲内にある。
【０１２５】
液晶媒体を、マイクロ波周波数範囲において、A. Penirschke, S. Mueller, P. Scheele, C. Weil, M. Wittek, C. Hock and R. Jakoby: "Cavity Perturbation Method for Characterization of Liquid Crystals up to 35 GHz", 34th European Microwave Conference - Amsterdam, pp. 545-548に記載されているように調査する。
【０１２６】
この点においてまた、測定方法が同様に詳細に記載される、A. Gaebler, F. Goelden, S. Mueller, A. Penirschke and R. Jakoby "Direct Simulation of Material Permittivites ...", 12MTC 2009 - International Instrumentation and Measurement Technology Conference, Singapore, 2009 (IEEE), pp. 463-467、およびDE 10 2004 029 429 Aを比較されたい。
【０１２７】
液晶を、ポリテトラフルオロエチレン（ＰＴＦＥ）または溶融シリカキャピラリー中に導入する。キャピラリーは、１８０μｍの内径および３５０μｍの外径を有する。有効長は２．０ｃｍである。充填されたキャピラリーを、３０ＧＨｚの共振周波数を有する空洞の中心中に導入する。この空洞は、６．６ｍｍの長さ、７．１ｍｍの幅および３．６ｍｍの高さを有する。それから入力信号を適用し、出力信号の結果を市販のベクトルネットワーク分析器を利用して記録する。他の周波数（例えば１９ＧＨｚ）に対し、空洞の大きさを相応に調整することができる。
【０１２８】
液晶を充填したキャピラリーでの測定および液晶を充填したキャピラリーなしでの測定の間の共振周波数およびＱ因子の間の変化を、A. Penirschke, S. Mueller, P. Scheele, C. Weil, M. Wittek, C. Hock and R. Jakoby: "Cavity Perturbation Method for Characterization of Liquid Crystals up to 35GHz", 34th European Microwave Conference - Amsterdam, pp. 545-548に記載される方程式１０および１１により、そこに記載されるように、対応する目標周波数における誘電定数および損失角を決定するために用いる。
【０１２９】
液晶のディレクタに垂直なおよび平行な特性のコンポーネントに対する値を、磁界における液晶の配向により得る。この目的のために、永久磁石の磁界を用いる。磁界強さは、０．３５テスラである。磁石の配向は対応して設定し、そして対応して９０度にまで回転させる。
【０１３０】
好ましい液晶材料の材料品質η＝τ／ｔａｎδ⊥は、５またはそれ以上、好ましくは６またはそれ以上、好ましくは８またはそれ以上、好ましくは１０またはそれ以上、好ましくは１５またはそれ以上、好ましくは１７またはそれ以上、特に好ましくは２０またはそれ以上および非常に特に好ましくは２５またはそれ以上である。
【０１３１】
本発明による液晶媒体は、マイクロ波コンポーネント、例えば同調可能な移相器などの製造に非常に良好に好適である。これらは、磁界および／または電界の適用により同調されうる。電界による同調が、一般的に好ましい。これらの移相器は、ＵＨＦ帯（０．３〜１ＧＨｚ）、Ｌ帯（１〜２ＧＨｚ）、Ｓ帯（２〜４ＧＨｚ）、Ｃ帯（４〜８ＧＨｚ）、Ｘ帯（８〜１２ＧＨｚ）、Ｋｕ帯（１２〜１８ＧＨｚ）、Ｖ帯（５０〜７５ＧＨｚ）、Ｗ帯（７５〜１１０ＧＨｚ）および１ＴＨｚまでにおいて作動可能である。
【０１３２】
作動のための好ましい周波数は、Ｃ帯、Ｘ帯、Ｋｕ帯、Ｋ帯、Ｋａ帯、Ｖ帯、Ｗ帯、および〜１ＴＨｚである。作動のための特に好ましい周波数は、Ｋｕ帯、Ｋ帯、Ｋａ帯、Ｖ帯、Ｗ帯、および〜１ＴＨｚである。
【０１３３】
好ましい液晶材料は、１５°／ｄＢまたはそれ以上、好ましくは２０°／ｄＢまたはそれ以上、好ましくは３０°／ｄＢまたはそれ以上、好ましくは４０°／ｄＢまたはそれ以上、好ましくは５０°／ｄＢまたはそれ以上、特に好ましくは８０°／ｄＢまたはそれ以上および非常に特に好ましくは１００°／ｄＢまたはそれ以上の移相器特質を有する。
【０１３４】
本発明による移相器の構築は、専門家に公知である。典型的には、ローデッドライン移相器、「逆マイクロストリップライン（inverted microstrip lines）」（短縮してＩＭＳＬ）、Finline移相器、好ましくはAntipodal Finline移相器、スロットライン移相器、マイクロストリップライン移相器または共平面導波路（ＣＰＷ（coplanar waveguides））移相器が用いられる。これらのコンポーネントは、完全に電気的に再構築可能であり、かつアンテナンの主要なビーム方向を導くことを許容し、干渉を遮る、および／または高度な指向性を達成する、再構築可能なアンテナアレイの実現を許容する。別の好ましい態様は、ここで参照による本明細書中に包含される、WO 2011/036243 A1において記載される、本発明による液晶で部分的に充填された導波器である。
【０１３５】
好ましい態様において、本発明の移相器は、アレイアンテナ中へと、好ましくは位相アレイアンテナ、反射アレイアンテナ、およびVivaldiアンテナからなるアレイ中へと組み合される。
【０１３６】
本発明による同調可能なアンテナアレイに対する特に好ましい態様は、例えば衛星間、衛星から地上ステーションへの、移動地上ステーションから衛星を介した固定地上ステーションへのまたは他の移動地上ステーションへの、例えば通信、テレビまたはビデオを、乗り物、例えば船舶、航空機、列車および車などへ受信および送信するための、作動のための、衛星通信システムである。
【０１３７】
本願において、用語「化合物」は、他に明示的に言及されない限り、１つの化合物および複数の化合物の両方を意味するものとする。
液晶およびメソゲンに関連する用語および定義の概説は、Pure Appl. Chem. 73(5), 888 (2001)およびC. Tschierske, G. Pelzl and S. Diele, Angew. Chem. 2004, 116, 6340-6368を参照されたい。
【０１３８】
用語「メソゲン基」は、液晶（ＬＣ）相挙動を誘発する能力を有する基を意味する。メソゲン基を含む化合物は必ずしも、自体はＬＣ相を呈する必要はない。他の化合物（例えば、液晶ホスト混合物）とともに、あるいはメソゲン化合物またはその混合物が重合化されるときにのみ、ＬＣ相挙動を示すこともまた可能である。単純化のために、用語「液晶」は、本明細書中において、メソゲン性およびＬＣ材料の両方に対して用いられる。
使用する液晶は、個々の物質または混合物のいずれかである。それらは、好ましくはネマチック相を有する。
【０１３９】
本願において示されるパラメーター範囲はすべて、他に明示的に言及されない限り、境界を含む。
様々な範囲の特性について示す種々の上限値および下限値によって、互いと組み合わせて追加の好ましい範囲が生じる。
【０１４０】
本願全体にわたって、他に明示的に言及されない限り、以下の条件および定義を適用する。すべての濃度を重量パーセントで引用し、全体としての夫々の混合物に相関し、すべての温度をセルシウス度で引用し、すべての温度差を差分度で引用する。すべての物性を、他に明示的に言及されない限り、"Merck Liquid Crystals, Physical Properties of Liquid Crystals", status Nov. 1997, Merck KGaA, Germanyに従って決定し、２０℃の温度に対して引用する。光学異方性（Δｎ）を、５８９．３ｎｍの波長において決定する。誘電異方性（Δε）を、１ｋＨｚの周波数において、または明示的に言及される場合は１９ＧＨｚの周波数において決定する。
【０１４１】
しきい値電圧およびすべての他の電気光学的特性を、Merck KGaA、ドイツ国で生産された試験セルを使用して決定する。Δεの決定のための試験セルは、約２０μｍのセル厚さを有する。電極は、１．１３ｃｍ２の面積およびガードリングを有する環状ＩＴＯ電極である。配向層は、ホメオトロピック配向
【数６】
2015507657.tif 000060
について日産化学、日本国からのSE-1211および均質配向（ε⊥）について日本合成ゴム、日本国からのポリイミドAL-1054である。キャパシタンスを、Solatron 1260周波数応答アナライザーを使用して、０．３Ｖｒｍｓの電圧を有する正弦波を使用して決定する。電気光学的測定において使用する光は、白色光である。Autronic-Melchers、ドイツ国からの商業的に入手できるＤＭＳ機器を使用する組立を、ここで使用する。
【０１４２】
用語「アルキル」は、好ましくは、１〜１５個の炭素原子を有する直鎖および分枝アルキル基、特に直鎖アルキル基、メチル、エチル、プロピル、ブチル、ペンチル、ヘキシルおよびヘプチルを包含する。２〜１０個の炭素原子を有する基が、一般的に好ましい。
【０１４３】
用語「アルケニル」は、好ましくは、２〜１５個の炭素原子を有する直鎖および分枝アルケニル基、特に直鎖基を包含する。特に好ましいアルケニル基は、Ｃ２−〜Ｃ７−１Ｅ−アルケニル、Ｃ４−〜Ｃ７−３Ｅ−アルケニル、Ｃ５−〜Ｃ７−４−アルケニル、Ｃ６−〜Ｃ７−５−アルケニルおよびＣ７−６−アルケニル、特にＣ２−〜Ｃ７−１Ｅ−アルケニル、Ｃ４−〜Ｃ７−３Ｅ−アルケニルおよびＣ５−〜Ｃ７−４−アルケニルである。さらに好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般的に好ましい。
【０１４４】
用語「フルオロアルキル」は、好ましくは、末端フッ素を有する直鎖の基、つまりフルオロメチル、２−フルオロエチル、３−フルオロプロピル、４−フルオロブチル、５−フルオロペンチル、６−フルオロヘキシルおよび７−フルオロヘプチルを包含する。しかし、他の位置のフッ素は除外されない。
【０１４５】
用語「オキサアルキル」または「アルコキシアルキル」は、好ましくは式ＣｎＨ２ｎ＋１−Ｏ−（ＣＨ２）ｍで表される直鎖ラジカルを包含し、式中ｎおよびｍはそれぞれ互いに独立して１〜１０を示す。好ましくは、ｎは１でありおよびｍは１〜６である。
ビニル末端基を含む化合物およびメチル末端基を含む化合物は、低い回転粘度を有する。
【０１４６】
本発明の液晶媒体は、さらなる添加剤およびキラルなドーパントを通常の濃度において含んでもよい。これらのさらなる構成要素の合計濃度は、全体としての混合物を基準として０％〜１０％、好ましくは０．１％〜６％の範囲内である。使用する個々の化合物の濃度は、各々好ましくは０．１％〜３％の範囲内である。これらのおよび同様の添加剤の濃度は、本出願における液晶媒体の液晶成分および液晶化合物の値および濃度範囲を引用する場合には考慮しない。
【０１４７】
すべての温度、例えば、液晶の融点Ｔ（Ｃ，Ｎ）またはＴ（Ｃ，Ｓ）、スメクチック（Ｓ）からネマチック（Ｎ）相への転移Ｔ（Ｓ，Ｎ）および透明点Ｔ（Ｎ，Ｉ）などを、セルシウス度で引用する。すべての温度差を、差分度で引用する。
【０１４８】
本発明において、および特に以下の例において、メソゲン化合物の構造を、頭文字とも称される略号により示す。これらの頭文字において、化学式を、以下の表Ａ〜Ｃを用いて以下のように略す。全ての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、それぞれ、各場合においてｎ、ｍまたはｌ個のＣ原子を有する直鎖状アルキルまたはアルケニル、好ましくは１−Ｅ−アルケニルを示す。表Ａは、化合物の核構造の環要素に対して用いられるコードを一覧し、一方で表Ｂは結合基を示す。表Ｃは、左手側または右手側末端基に対するコードの意味を与える。表Ｄは、それぞれの略号での化合物の実例の構造を示す。
【０１４９】
【表Ａ−１】
2015507657.tif 000061
【０１５０】
【表Ａ−２】
2015507657.tif 000062
【０１５１】
【表Ａ−３】
2015507657.tif 000063
【０１５２】
【表Ｂ】
2015507657.tif 000064
【０１５３】
【表Ｃ】
2015507657.tif 000065
【０１５４】
ここでｎおよびｍは互いに整数を示し、および３点ドット「．．．」はこの表からの他の略号に対するプレースホルダーである。
【０１５５】
以下の表は、これらのそれぞれの略号をともに有する、実例の構造を示す。これらを、略号に対する規則の意味を説明するために示す。これらはさらに、好ましく用いられる化合物を表す。
【０１５６】
【表Ｄ−１】
2015507657.tif 000066
【０１５７】
【表Ｄ−２】
2015507657.tif 000067
【０１５８】
【表Ｄ−３】
2015507657.tif 000068
【０１５９】
【表Ｄ−４】
2015507657.tif 000069
【０１６０】
【表Ｄ−５】
2015507657.tif 000070
【０１６１】
液晶媒体のさらなる可能な構成要素
【化５４】
2015507657.tif 000071
【０１６２】
例
以下の例は、本発明を、それをいかなる方法においても限定せずに例示する。
しかしながら、当業者には、物理的特性からいかなる範囲の特性が達成可能であるか、およびいかなる範囲にわたってそれらを修正することができるかが明らかである。特に、好ましく達成可能な様々な特性の組み合わせを、このように当業者のために良好に定義する。
【０１６３】
比較例１
以下の表中に示す組成および特性を有する液晶混合物Ｃ−１を調製し、調査する。
【０１６４】
【表１】
2015507657.tif 000072
【０１６５】
この混合物は、マイクロ波領域における適用のために単に適度に良好に適している。
【０１６６】
例１
以下の表中に示す組成および特性を有する液晶混合物Ｍ−１を調製し、調査する。
【０１６７】
【表２】
2015507657.tif 000073
【０１６８】
この混合物は、特に移相器についてのｔａｎδε，ｒ，⊥についてのそのより低い値によりマイクロ波範囲における適用に高度に適している。
【０１６９】
比較例２
以下の表中に示す組成および特性を有する液晶混合物Ｃ−２を調製し、調査する。
【０１７０】
【表３】
2015507657.tif 000074
【０１７１】
この混合物は、マイクロ波領域における適用のために、特に移相器のために適度に良好に適している。
【０１７２】
例２
以下の表中に示す組成および特性を有する液晶混合物Ｍ−２を調製し、調査する。
【０１７３】
【表４】
2015507657.tif 000075
【０１７４】
この混合物は、−２０℃の温度での１２０時間より長い保存のためのバルクにおいて安定である。それは、その改善されたそれぞれの特性のために、特に移相器のための、例えば３０ＧＨｚの周波数でのマイクロ波範囲における適用に高度に適している。
【０１７５】
例３
以下の表中に示す組成および特性を有する液晶混合物Ｍ−３を調製し、調査する。
【０１７６】
【表５】
2015507657.tif 000076
【０１７７】
この混合物は、マイクロ波範囲における適用に、特に移相器のために非常に高度に適している。それは、例えば、低温での保存に対する好ましく良好な安定性および例えば３０°ＧＨｚの周波数でのマイクロ波範囲における損失の低い値を示す。
【国際調査報告】
2015507657.tif 000092
2015507657.tif 000093
2015507657.tif 000094